(57)【要約】【課題】低粘度でありながら未反応ポリアミン含有量が低く、エポキシ樹脂硬化剤として使用した際に、良好な硬化物性能を与えるアミノ化合物を提供する。【解決手段】イソホロンジアミンとスチレンとの付加反応により得られるアミノ化合物。【選択図】  無し【特許請求の範囲】
【請求項１】
イソホロンジアミンとスチレンとの付加反応により得られるアミノ化合物。
【請求項２】
（１）式で示されるアミノ化合物。
【化１】
2004217560.tif 000013
2004217560.tif 000014
【請求項３】
（２）式で示されるアミノ化合物。
【化２】
2004217560.tif 000015
2004217560.tif 000016
【請求項４】
（３）式で示されるアミノ化合物。
【化３】
2004217560.tif 000017
2004217560.tif 000018
【請求項５】
イソホロンジアミンとスチレンとの付加反応により得られる（１）、（２）または（３）式で示されるアミノ化合物。
【化４】
2004217560.tif 000019
2004217560.tif 000020
【化５】
2004217560.tif 000021
2004217560.tif 000022
【化６】
2004217560.tif 000023
2004217560.tif 000024
【発明の詳細な説明】
【０００１】
【発明の属する技術分野】
本発明はイソホロンジアミンとスチレンとの付加反応により得られるアミノ化合物に関する。このアミノ化合物は自動車用電着塗料、船舶・橋梁・陸海上鉄構築物用重防食塗料、飲料用缶の内面塗装用塗料などの塗料用途、積層板、半導体封止材、絶縁粉体塗料、コイル含浸として家電製品、通信機器、自動車・航空機の制御系などに用いられる電気・電子用途、橋梁の耐震補強、コンクリート構造物のライニング・補強・補修、建築物の床材、上下水道設備のライニング、排水・透水舗装などの土木・建築用途、車両・航空機用などの接着剤用途、航空機、産業資材、スポーツ用品などの複合材料用途、などのきわめて広い分野で利用されているエポキシ樹脂の硬化剤および硬化剤原料として、またフォーム、エラストマー、塗料、接着剤、バインダー、繊維、皮革、床材、防水剤、アスレチック材、シーラント、コーキング、医用材料、繊維処理剤として、衣類、スポーツ用品、生活用品、エレクトロニクス、医療用機器、自動車、運輸機器、土木建築、産業資材分野などの広い分野で利用されているポリウレタン樹脂の鎖延長剤および鎖延長剤原料として利用する事ができる。
【０００２】
【従来の技術】
各種ポリアミノ化合物は、エポキシ樹脂硬化剤およびその原料として、またポリウレタン樹脂鎖延長剤およびその原料に用いられていることは広く知られている。イソホロンジアミンを原料とするエポキシ樹脂硬化剤は鎖状脂肪族ポリアミノ化合物、およびそれを原料とするエポキシ樹脂硬化剤と比較して、光沢および平滑性に優れた塗膜を与え、耐水性、耐薬品性に優れた硬化物を与える等の特長を有している（非特許文献１参照）。
【０００３】
しかしイソホロンジアミンは、無変性のままでエポキシ樹脂硬化剤として用いられることは稀で、一般には種々の変性を行なって使用されている。代表的な変性方法としては、１．カルボキシル基を有する化合物との反応による変性、２．エポキシ化合物との反応による変性、３．アルデヒド化合物とフェノール化合物とのマンニッヒ反応による変性、４．アクリル化合物とのマイケル付加反応による変性、などが挙げられる。
【０００４】
これらの変性を行なうことにより、有害蒸気の低減、硬化時の発熱性の改善、硬化物の接着性、耐水性、耐薬品性が改善される。しかし、その反面、イソホロンジアミンを原料として各種変性を行なったエポキシ樹脂硬化剤は、粘度が高くなることが知られている。一般に、硬化剤は作業性の観点より低粘度であることが望ましい。上記の各反応物は変性物であることから、変性割合を下げることによって、低粘度の反応物を得ることができる。しかし、変性割合を下げると、未反応の原料アミンが多く残存し、得られた反応物はエポキシ樹脂硬化剤として、有害蒸気の低減、硬化時の発熱性の改善、硬化物の接着性、耐水性、耐薬品性の改善効果を十分に得ることは難しい。
【０００５】
また、上記の目的を達成し、低粘度のエポキシ樹脂硬化剤とするために、変性割合を増加させて、得られた反応物を溶剤で希釈してエポキシ樹脂硬化剤とする方法が用いられている。しかし、近年エポキシ樹脂に使用される硬化剤は、地球環境の汚染防止の観点から、溶剤を使用しない傾向が強まってきており、無用剤系のエポキシ樹脂硬化剤が求められている。
【０００６】
また、エポキシ樹脂硬化剤として、メタキシレンジアミン等を変性したアミノ化合物が紹介されており、該アミノ化合物は、比較的低粘度であることが開示されている（特許文献１参照）
【０００７】
【非特許文献１】
垣内弘編著  「エポキシ樹脂硬化剤の新展開」  （株）ＣＭＣ、１９９４年５月３１日  ４１−４９頁
【特許文献１】
特開２００２−１６１０７６号公報（３−５頁）
【０００８】
【発明が解決しようとする課題】
本発明は、低粘度でありながら未反応ポリアミン含有量が低く、エポキシ樹脂硬化剤として使用した際に、良好な硬化物性能を与えるアミノ化合物を提供することを目的とする。
【０００９】
【課題を解決するための手段】
本発明者らは、鋭意検討した結果、強塩基触媒下でイソホロンジアミンと、スチレンとの付加反応により新規アミノ化合物が得られること、得られたアミノ化合物を含有する組成物は、エポキシ樹脂硬化剤として、良好な硬化物性能を与えることを見出して本発明に至った。
【００１０】
すなわち、本発明はイソホロンジアミンとスチレンとの付加反応により得られるアミノ化合物に関するものである。
【００１１】
【発明の実施の形態】
本発明のアミノ化合物は、イソホロンジアミンとスチレンとの付加反応により得られるアミノ化合物である。
【００１２】
本発明は、また、イソホロンジアミンのメチレンアミノ基にフェネチル基が結合した（１）式に示される化合物、イソホロンジアミンのアミノ基にフェネチル基が結合した（２）式に示される化合物、または、イソホロンジアミンのメチレンアミノ基とアミノ基にそれぞれフェネチル基が結合した（３）式に示される化合物である。これらは、イソホロンジアミンとスチレンとの付加反応により得られる。
【００１３】
【化７】
2004217560.tif 000002
2004217560.tif 000003
【００１４】
【化８】
2004217560.tif 000004
2004217560.tif 000005
【００１５】
【化９】
2004217560.tif 000006
2004217560.tif 000007
【００１６】
本発明において、イソホロンジアミンとスチレンから上記アミノ化合物を合成する際には、強塩基性を呈する触媒を使用することが好ましい。例えば、アルカリ金属、アルカリ金属アミド、アルキル化アルカリ金属などがあるが、好ましくはアルカリ金属アミド（一般式ＭＮＲＲ’：Ｍはアルカリ金属、Ｎは窒素、ＲおよびＲ’は各々独立して水素またはアルキル基である）であり、特にリチウムアミド（ＬｉＮＨ２）が好ましい。触媒の使用量は、原料の種類や反応比率、反応温度等の条件により異なるが、通常は原料中に０．０５〜５重量％であり、好ましくは０．１〜３重量％である。
【００１７】
本発明のアミノ化合物を合成する際の反応温度は、通常５０〜１３０℃であり、これより反応温度が低い場合にはイソホロンジアミンとスチレンの反応速度が遅く、逆に反応温度が高い場合には、副生成物としてスチレンの重合物が生成することから、反応比率、触媒の種類と量に応じて反応温度を選択することが望ましい。
【００１８】
本発明のアミノ化合物を合成する際に触媒として使用するアルカリ金属アミド等の強塩基触媒は、空気中の水や二酸化炭素と容易に反応するため、反応は窒素、ヘリウム、アルゴンなどの不活性ガス雰囲気中で行い、水分や二酸化炭素の影響を除外することが必要である。
【００１９】
本発明のイソホロンジアミンとスチレンの反応は発熱反応であり、反応温度を一定に保つためには発熱によって生じる温度上昇を制御する必要がある。また、スチレンの重合を抑制するために、スチレンは一定の反応温度の範囲内で滴下により添加することが望ましい。スチレンの滴下に要する時間は反応比率、触媒量に応じて選択することが望ましい。
【００２０】
反応速度は、イソホロンジアミン及びスチレンの反応比率、反応温度、触媒の種類と量に大きく支配されるため、反応時間は条件により設定されるべきであるが、反応中に反応液のサンプリングを行ない、ガスクロマトグラフィーや液体クロマトグラフィー等で原料であるスチレンの定量を行ない、未反応のスチレンが１重量％以下になるまでを反応時間とすることが望ましい。
【００２１】
反応終了後に得られる反応液中には、反応により生成したアミノ化合物と触媒のアルカリ金属アミドが含まれる。触媒のアルカリ金属アミドは、ろ過により除去可能である。ろ過の場合は、塩酸、塩化水素ガス、酢酸などの酸、メタノール、エタノール等のアルコール、あるいは水等を加えてアルカリ金属アミドを除去容易な塩に変えてからろ過することが可能である。例えば水を用いた場合には、アルカリ金属アミドが水酸化物となり、ろ過が容易となる。
【００２２】
上記の反応により得られたアミノ化合物は、２５℃における粘度が３５〜３０００ｍＰａ・ｓの淡黄色透明の液体である。
【００２３】
触媒のアルカリ金属アミドが除去された反応液中には、（１）、（２）式で示されるイソホロンジアミン１分子中の１級アミンに対してスチレン１分子が付加した１対１付加体、（３）式で示されるイソホロンジアミン１分子中の２つの１級アミンそれぞれにスチレンが１分子付加した１対２付加体、その他、イソホロンジアミン１分子の１つの１級アミンにスチレン２分子が付加し、もう１つの１級アミンにはスチレン１分子が付加した１対３付加体、イソホロンジアミン１分子中の２つの１級アミンにスチレン４が２分子づつ付加した物１対４付加体などのアミノ化合物と、未反応のイソホロンジアミンが含まれる。アミノ化合物中の各付加物の含有率は、イソホロンジアミンとスチレンとの反応比率に支配され、スチレンの比率が高いほど付加分子数が大きい付加体の割合が多くなる。
【００２４】
本発明によって得られるアミノ化合物は、エポキシ樹脂やイソシアネート等との反応性を有し、エポキシ樹脂硬化剤およびウレタン樹脂の鎖延長剤として有用である。さらには紙力増強剤、ゴム用薬品、清缶剤、スラグ防止剤、界面活性剤、乳化剤、染料、顔料、染色助剤、繊維用油剤、化粧品、防皺加工剤、キレート剤、浮遊選鉱剤、洗剤、チクソ剤、ｐＨ調整剤、殺虫剤、除草剤、農薬安定剤、飼料添加剤、触媒、重合促進剤、重合防止剤、安定剤、イオン交換樹脂、ガス吸収剤、抗酸化剤、防蝕剤、防錆剤、殺菌剤、抗菌剤、不凍液、潤滑油、滑剤、医薬中間体、ポリアミド、溶剤、写真薬など様々な分野で幅広く利用することができる。
【００２５】
本発明のアミノ化合物をエポキシ樹脂硬化剤として用いるには、（１）、（２）および（３）式で示されるアミノ化合物の含有量が１５重量％以上であることが好ましい。
【００２６】
本発明のアミノ化合物をエポキシ樹脂硬化剤として使用する場合には、単独で使用してもよいし、他のポリアミン系エポキシ樹脂硬化剤と混合して使用してもよい。この場合の混合量は、本発明のアミノ化合物の特徴が損なわれない範囲であれば特に限定されるものではないが、５〜８０重量％の範囲が好ましい。
【００２７】
本発明のアミノ化合物は、ポリアミン系エポキシ樹脂硬化剤のアミン原料として、さらに変性して使用することもできる。この場合は、スチレンによる変性モル数は、得られる化合物が活性水素を持つアミノ基を含有し、本発明のアミノ化合物の特徴が損なわれないような割合であれば特に限定されない。また、変性方法は通常のポリアミン系硬化剤に利用されている方法でよく、特に限定されるものではない。
【００２８】
【実施例】
以下に、本発明を実施例によって具体的に説明するが、本発明はこれによって限定されるものではない。なお、アミノ化合物の分析、およびエポキシ樹脂塗膜性能の評価は、以下の方法にて行なった。
＜アミノ化合物の分析＞
（１）ガスクロマトグラム−質量（ＧＣ−ＭＳ）分析法
ＧＣ装置：島津製作所（株）製  ＧＣ−１７Ａ
ＭＳ装置：島津製作所（株）製  ＱＰ５０５０Ａ
カラム：Ｊ＆Ｗ社製  ＤＢ−１（長さ１５ｍ、内径０．２５ｍｍ、Ｆｉｌｍ厚０．１μｍ）
カラムオーブン温度：１２０℃／１０分＋１０℃／分  昇温＋３００℃／４０分
＜エポキシ樹脂塗膜性能評価＞
エポキシ樹脂組成物を、２３℃、５０％ＲＨの条件下で、鋼板に２００μｍの厚みで塗装した。
外観：７日後の塗膜外観（光沢、透明性、平滑性）を目視で評価し、乾燥性はは指触により評価した。
耐水性：１、４および７日後の塗膜上に水滴を滴下し、１日放置後の塗膜の変化を目視にて評価した。
耐薬品性、７日硬化後の塗装鋼板を各薬品に７日間２３℃で浸漬し、塗膜の変化を目視により評価した。
耐塩水噴霧性：ＪＩＳ  Ｋ  ５４００に準拠し、７日後塩水噴霧後の塗膜の変化を目視により評価した。
評価方法：４段階で評価
◎：優秀、  ○：良好  △：やや不良  ×：不良
【００２９】
実施例１
撹拌装置、温度計、窒素導入管、滴下漏斗、およびコンデンサーを備えた内容積２リットルの丸底フラスコに、イソホロンジアミン（ＩＰＤＡ；デグッサ社製）６８１．２ｇ（４．０モル）とリチウムアミド（メルク（株）製試薬）３．３ｇ（０．１４モル）を仕込み、窒素気流下、撹拌しながら８０℃に昇温した。昇温後スチレン（和光純薬工業（株）製、試薬特級）４１６．８ｇ（４．０モル）を２．５時間かけて滴下した。滴下後１時間８０℃に保ったのち、室温に冷却した。室温に冷却後、仕込んだリチウムアミドの１０倍モル量の水２５．２ｇ（１．４モル）を加え攪拌した。その後、濾過して沈殿物を分離後、残存する水を減圧蒸留にて除去し、再度濾過して、アミノ化合物Ａ、１０３２．７ｇを得た。アミノ化合物Ａの粘度は９０ｍＰａ・ｓ／２５℃であり、未反応スチレン０．０３重量％、未反応イソホロンジアミン（ＩＰＤＡ）は１４．６重量％だった。
【００３０】
得られたアミノ化合物をＧＣ−ＭＳ分析した結果、未反応ＩＰＤＡの他に、５つのピークが観測された。５つのピークを保持時間の順にピークａ、ｂ、ｃ、ｄ、ｅとすると、ピーク面積比は、ＩＰＤＡ：１１．２％、ピークａ：９．２％、ピークｂ：３３．５％、ピークｃ：１１．１％、ピークｄ：９．５％、ピークｅ：２５．６％であった。（図１参照）
【００３１】
ａ、ｂ、ｃ、ｄ、ｅの各ピークのＧＣ−ＭＳ分析結果から、ピークａは、１８３ｍ／ｚ（Ｍ−９１）の他、１５２ｍ／ｚ、１３４ｍ／ｚ、１２４ｍ／ｚ、１０５ｍ／ｚが存在することから、（１）式のトランス体であることが確認された。
【００３２】
ピークｂは、１８３ｍ／ｚ（Ｍ−９１）の他、１６６ｍ／ｚ、１３４ｍ／ｚ、１２４ｍ／ｚ、１０５ｍ／ｚが存在することから、（１）式のシス体であることが確認された。
【００３３】
ピークｃには、１８３ｍ／ｚ（Ｍ−９１）の他、１６６ｍ／ｚ、１０５ｍ／ｚの他に、３０ｍ／ｚ（ＣＨ２＝ＮＨ２＋）が存在することから、（２）式であることが確認された。
【００３４】
ピークｄ、ｅには、２８７ｍ／ｚ（Ｍ−９１）の他、２５８ｍ／ｚ（Ｍ−１２０）、１６６ｍ／ｚ、１５４ｍ／ｚ、１３４ｍ／ｚ、１０５ｍ／ｚが存在することから、（３）式の化合物であることが確認された。
【００３５】
またピークｄ、ｅのＧＣ−ＭＳ分析結果より、ピークｄの２８７ｍ／ｚ（Ｍ−９１）、２５８ｍ／ｚ（Ｍ−１２０）は、同等のピーク強度で検出された。また、ピークｅでは、２８７ｍ／ｚ（Ｍ−９１）のピーク強度が強く、２５８ｍ／ｚ（Ｍ−１２０）のピーク強度は弱かった。（３）式で示される化合物は、（４）式と（５）式で示される異性体を持つと推測される。（４）式で示される化合物は１，３−アキシアル位相互作用により、シクロヘキサン環に結合したアミノ基の脱離が容易になる。この結果より、ピークｄは（４）式で示される化合物、ピークｅは（５）式に示される化合物であると同定された。
【００３６】
【化１０】
2004217560.tif 000008
2004217560.tif 000009
（ただし、Ｒはフェネチル基を示す。）
【００３７】
【化１１】
2004217560.tif 000010
2004217560.tif 000011
（ただし、Ｒはフェネチル基を示す。）
【００３８】
実施例１で得られたアミノ化合物をエポキシ樹脂硬化剤として使用して、ビスフェノールＡ型液状エポキシ樹脂（ジャパンエポキシレジン（株）製、商品名：エピコート８２８、エポキシ当量：１９０ｇ／ｅｑ）と表１に示す割合で配合し、エポキシ樹脂硬化塗膜を作成して、２３℃、５０％ＲＨの条件下で硬化させて性能評価を行なった。評価結果を表１に示した。
【００３９】
比較例１
実施例１と同様のフラスコにＩＰＤＡ６８１．２ｇ（４．０モル）を仕込み、窒素気流下、攪拌しながら８０℃に昇温した。８０℃に保ちながら、ブチルグリシジルエーテル（日本油脂（株）製、商品名：ニッサンエピオールＢ、エポキシ当量：１３０ｇ／ｅｑ、以下ＢＧＥと記載）５２０．０ｇ（４．０モル）を２時間かけて滴下した。滴下終了後、１００℃に昇温して２時間反応を行い、ＩＰＤＡのＢＧＥ付加物１１８１．４ｇを得た。ＩＰＤＡのＢＧＥ付加物の粘度は３４００ｍＰａ・ｓ／２５℃、未反応ＩＰＤＡ量は１５．１重量％、活性水素当量は１００であった。
【００４０】
比較例１で得られたＩＰＤＡのＢＧＥ付加物をエポキシ樹脂硬化剤として使用した以外は、実施例１と同様の方法でエポキシ樹脂硬化塗膜を作成して評価を行なった。評価結果を表１に示した。
【００４１】
【表１】
2004217560.tif 000012
【００４２】
【発明の効果】
以上の実施例から明らかなように、本発明のアミノ化合物は、低粘度でありながら未反応ポリアミン含有量が比較的低く、エポキシ樹脂硬化剤として使用した際に良好な硬化物性能を与える他、様々な分野で幅広く利用することができる。
【００４３】
【図面の簡単な説明】
【図１】実施例１にて合成したアミノ化合物ＡのＧＣ−ＭＳチャート
【図１】
2004217560.tif 000025